(57)【要約】【課題】ビニルピロリドン重合体の消臭方法を提供すること。【解決手段】ビニルピロリドン重合体の水溶液、好ましくは残存ビニルピロリドン濃度が、ビニルピロリドン重合体に対して１０００ｐｐｍ以下のビニルピロリドン重合体の水溶液に、ｐＨ７〜１２の条件下で、過酸化水素を添加したのち、ビニルピロリドン重合体の水溶液を乾燥して粉末状ビニルピロリドン重合体を得る。【選択図】        なし【特許請求の範囲】
【請求項１】
ビニルピロリドン重合体の水溶液に、ｐＨ７〜１２の条件下で、過酸化水素を添加したのち、乾燥して粉末状ビニルピロリドン重合体を得ることからなるビニルピロリドン重合体の消臭方法。
【請求項２】
ビニルピロリドン重合体の水溶液中の残存ビニルピロリドン濃度が、ビニルピロリドン重合体に対して１０００ｐｐｍ以下である請求項１記載のビニルピロリドン重合体の消臭方法。
【請求項３】
ビニルピロリドン重合体の水溶液をスプレードライヤーまたはドラムドライヤーで乾燥させる請求項１または２記載のビニルピロリドン重合体の消臭方法。
【請求項４】
過酸化水素の添加量が、ビニルピロリドン重合体および残存ビニルピロリドンの合計量に対して１０〜１００００ｐｐｍである請求項１または２記載のビニルピロリドン重合体の消臭方法。
【請求項５】
ビニルピロリドン重合体のＫ値が６０〜１２０である請求項１または２記載のビニルピロリドン重合体の消臭方法。
【発明の詳細な説明】
【０００１】
【発明の属する技術分野】
本発明は、ビニルピロリドン重合体の消臭方法に関する。
【０００２】
【従来の技術】
既知の製造方法（たとえば、特許文献１参照）で得られる粉末状ビニルピロリドン重合体には不快な刺激臭があった。低臭気のビニルピロリドン重合体を製造する方法として、ビニルピロリドンの重合時または重合後に、水素、亜硫酸塩または還元糖などの還元性化合物を添加する方法（たとえば、特許文献２参照）があるが、水素を使用することは生産するうえで危険が伴うものであり、亜硫酸塩または還元糖を使用すると、最終製品に不純物が多く含まれるという問題があった。また、一般に消臭剤として使用されている過酸化水素（たとえば、特許文献３参照）を、ビニルピロリドン重合体の消臭剤としてビニルピロリドン重合体の製造時に使用すると、架橋などによる増粘あるいは水への不溶化などの悪影響があった。さらに、過酸化水素がビニルピロリドン重合体中に多量に残存するため、品質上好ましくないという問題もあった。
【０００３】
【特許文献１】
特開２００２−１５５１０８号公報
【特許文献２】
特開２００２−３２２２２３号公報
【特許文献３】
特開２００２−２１９４９４号公報
【０００４】
【発明が解決しようとする課題】
本発明は、ビニルピロリドン重合体の消臭方法を提供することを目的とする。さらに、消臭処理によるビニルピロリドン重合体の増粘および溶媒への不溶化を生じさせず、かつ、ビニルピロリドン重合体に消臭剤を多量に残存させない消臭方法を提供することを目的とする。
【０００５】
【課題を解決するための手段】
本発明は、ビニルピロリドン重合体の水溶液に、ｐＨ７〜１２の条件下で、過酸化水素を添加したのち、乾燥して粉末状ビニルピロリドン重合体を得ることからなるビニルピロリドン重合体の消臭方法、
ビニルピロリドン重合体の水溶液中の残存ビニルピロリドン濃度が、ビニルピロリドン重合体に対して１０００ｐｐｍ以下である前記のビニルピロリドン重合体の消臭方法、
ビニルピロリドン重合体の水溶液をスプレードライヤーまたはドラムドライヤーで乾燥させる前記のビニルピロリドン重合体の消臭方法、
過酸化水素の添加量が、ビニルピロリドン重合体および残存ビニルピロリドンの合計量に対して１０〜１００００ｐｐｍである前記のビニルピロリドン重合体の消臭方法、および
ビニルピロリドン重合体のＫ値が６０〜１２０である前記のビニルピロリドン重合体の消臭方法に関する。
【０００６】
本発明によれば、ビニルピロリドン重合体の臭気原因物質が、過酸化水素で酸化されることにより、刺激臭が消臭されるものと思われる。さらに、本発明によれば、消臭処理によるビニルピロリドン重合体の増粘および溶媒への不溶化を生じさせることがなく、かつ、ビニルピロリドン重合体に消臭剤を多量に残存させることもない。
【０００７】
【発明の実施の形態】
本発明においては、ビニルピロリドン重合体の水溶液に過酸化水素を添加することにより、不快な刺激臭を有しないビニルピロリドン重合体を得ることができる。既知の製造方法で得られるビニルピロリドン重合体の有する不快な刺激臭の原因は、ビニルピロリドン中に含まれる不純物またはビニルピロリドン重合体製造時に副生する不純物などが原因であると考えられる。
【０００８】
ここでいうビニルピロリドンとは、通常Ｎ−ビニル−２−ピロリドンをいう。ビニルピロリドン重合体には、ビニルピロリドンの単独重合体およびビニルピロリドンとほかの単量体との共重合体（好ましくはビニルピロリドン単位を２０重量％以上、より好ましくは３０重量％以上含有する共重合体）が包含される。
【０００９】
ほかの単量体としては、たとえば、アクリル酸、メタクリル酸、アクリル酸のアルキルエステル（メチルアクリレート、エチルアクリレートなど）、メタクリル酸のアルキルエステル（メチルメタクリレート、エチルメタクリレートなど）、アクリル酸のアミノアルキルエステル（ジエチルアミノエチルアクリレートなど）、メタクリル酸のアミノアルキルエステル、アクリル酸とグリコールとのモノエステル、メタクリル酸とグリコールとのモノエステル（ヒドロキシエチルメタクリレートなど）、アクリル酸のアルカリ金属塩、メタクリル酸のアルカリ金属塩、アクリル酸のアンモニウム塩、メタクリル酸のアンモニウム塩、アクリル酸のアミノアルキルエステルの第４級アンモニウム誘導体、メタクリル酸のアミノアルキルエステルの第４級アンモニウム誘導体、ジエチルアミノエチルアクリレートとメチルサルフェートとの第４級アンモニウム化合物、ビニルメチルエーテル、ビニルエチルエーテル、ビニルスルホン酸のアルカリ金属塩、ビニルスルホン酸のアンモニウム塩、スチレンスルホン酸、スチレンスルホン酸塩、アリルスルホン酸、アリルスルホン酸塩、メタリルスルホン酸、メタリルスルホン酸塩、酢酸ビニル、ビニルステアレート、Ｎ−ビニルイミダゾール、Ｎ−ビニルアセトアミド、Ｎ−ビニルホルムアミド、Ｎ−ビニルカプロラクタム、Ｎ−ビニルカルバゾール、アクリルアミド、メタクリルアミド、Ｎ−アルキルアクリルアミド、Ｎ−メチロールアクリルアミド、Ｎ，Ｎ−メチレンビスアクリルアミド、グリコールジアクリレート、グリコールジメタクリレート、ジビニルベンゼン、グリコールジアリルエーテルなどがある。
【００１０】
本発明において、過酸化水素を添加するビニルピロリドン重合体の水溶液は、残存するビニルピロリドン濃度を低減させたものがよく、ビニルピロリドン重合体に対して、１０００ｐｐｍ以下に低減させたものが好ましく、１００ｐｐｍ以下に低減させたものがより好ましい。残存ビニルピロリドン濃度が高い場合は、系が増粘し、好ましくない。ビニルピロリドンの濃度は、たとえば、ギ酸、酢酸、硫酸、塩酸などをビニルピロリドン重合体の水溶液に添加して、ビニルピロリドン重合体の水溶液のｐＨを下げ、ビニルピロリドン重合体の水溶液中の残存ビニルピロリドンを加水分解することにより、低下させることができる。残存ビニルピロリドンの濃度は、ビニルピロリドン重合体の水溶液のｐＨ、加水分解温度などにより、調節することができる。ビニルピロリドン重合体の水溶液のｐＨは、２〜５、好ましくは２〜４、より好ましくは２〜３に調節される。ｐＨが２未満では、酸の添加量が多量となるために不純物が増え、ｐＨが５をこえると、残存ビニルピロリドンの加水分解に長時間を要し、所望の残存ビニルピロリドン濃度にまで低下させることが困難である。加水分解温度は、好ましくは６０〜１００℃、より好ましくは８０〜１００℃である。６０℃未満では残存ビニルピロリドンの加水分解に長時間を要し、所望の残存ビニルピロリドン濃度にまで低下させることが困難であり、１００℃をこえると圧力釜などの設備が必要となり、イニシャルコストが大きくなる。残存ビニルピロリドンの濃度は、たとえば、高速液体クロマトグラフィー（ＨＰＬＣ）により分離したのち、ＵＶ検出器を使用して、２３５ｎｍにおける吸収強度を測定することにより、求めることができる。
【００１１】
過酸化水素を添加するときのビニルピロリドン重合体のＫ値は、好ましくは６０〜１２０、より好ましくは６０〜１００である。Ｋ値が６０未満のビニルピロリドン重合体は、通常、過酸化水素および銅イオンを重合開始剤として製造されるが、消臭剤として添加される過酸化水素が銅イオンにより活性化されることにより、ビニルピロリドン重合体の分子間架橋反応が引き起こされ、Ｋ値の増大あるいは不溶化が生じる傾向にある。Ｋ値が１２０をこえると、過酸化水素によるポリマー鎖の分解が起こりやすくなり、Ｋ値の著しい低下をまねく傾向にある。
【００１２】
Ｋ値は、フィケンチャー法による分子量の大きさを表わす値であり、以下の測定方法によって求めることができる。Ｋ値が２０未満である場合には５％（ｇ／１００ｍｌ）溶液の粘度を測定し、Ｋ値が２０以上の場合は１％（ｇ／１００ｍｌ）溶液の粘度を測定する。試料濃度は乾燥物換算する。Ｋ値が２０以上の場合、試料は１．０ｇを精密に量りとり、１００ｍｌのメスフラスコに入れ、室温で蒸留水を加え、振とうしながら完全に溶かして蒸留水を加えて正確に１００ｍｌとする。この試料溶液を恒温槽（２５±０．２℃）で３０分間放置後、ウベローデ型粘度計を用いて測定する。試料溶液が２つの印線の間を流れる時間を測定する。数回測定し、平均値をとる。相対粘度を規定するために、蒸留水についても同様に測定する。２つの得られた流動時間をハーゲンバッハ−キュッテ（Ｈａｇｅｎｂａｃｈ−Ｃｏｕｅｔｔｅ）の補正値に基づいて補正する。
【００１３】
【数１】
2004292500.tif 000002
【００１４】
前記式中、Ｚは濃度Ｃの溶液の相対粘度（ηｒｅｌ）、Ｃは試料の濃度（％：ｇ／１００ｍｌ）を示す。
【００１５】
相対粘度ηｒｅｌは次式より得られる。
ηｒｅｌ＝（溶液の流動時間）÷（水の流動時間）
【００１６】
過酸化水素を添加するときのビニルピロリドン重合体の濃度は、通常、１０〜５０重量％（以下、％という）である。濃度が低すぎると、ビニルピロリドン重合体の水溶液の乾燥コストが高くなるため生産性がわるくなり、濃度が高すぎると、ビニルピロリドン重合体の水溶液の粘度が高くなり、攪拌や移送が困難となる。
【００１７】
ビニルピロリドン重合体の水溶液としては、たとえば、水性媒体中でビニルピロリドンを重合させることにより得られる重合液を使用することができる。
【００１８】
ビニルピロリドンを重合する際、ビニルピロリドン水溶液の濃度は、好ましくは１０〜５０％、より好ましくは２０〜４０％である。１０％未満では生産性がわるく、コストが高くなる傾向があり、５０％をこえると、重合中、経時的に粘度が高くなり、攪拌が困難となって反応に支障をきたしやすくなる。
【００１９】
ビニルピロリドンの重合には、重合開始剤として、２，２’−アゾビス（２−メチルブチロニトリル）、２，２’−アゾビス［２−（２−イミダゾリン−２−イル）プロパン］ジクロライド、ジメチル−２、２’−アゾビス（２−メチルプロピネート）、２，２’−アゾビス［２−メチル−Ｎ−（２−ヒドロキシエチル）−プロピオンアミド］、ターシャリーブチルヒドロペルオキシド、ジターシャリーブチルペルオキシド、ベンゾイルペルオキシドなどを使用することができる。重合開始剤は、重合開始時に一括で添加してもよいが、重合中に、さらに添加し、残存するビニルピロリドンを重合させることが好ましい。重合開始剤は、重合開始時に、好ましくはビニルピロリドンの０．００１〜１％、より好ましくは０．０１〜１％添加される。０．００１％未満では重合速度が低下し、生産性がわるくなる傾向があり、１％をこえると、重合後、添加した開始剤が不純物となって、品質上好ましくない。重合中に、さらに重合開始剤を添加する場合には、残存するビニルピロリドンが、重合開始前のビニルピロリドンの好ましくは１０％以下、より好ましくは５％以下のときに、添加することが好ましい。これは、通常、重合開始から３０分〜１０時間後である。１０％をこえるビニルピロリドンが残存しているときに重合開始剤を添加すると、所望のＫ値のビニルピロリドン重合体が得られにくくなり、ロット間のＫ値のばらつきが大きくなる傾向にあり、好ましくない。重合中に重合開始剤を添加するときの重合開始剤の添加量は、重合前のビニルピロリドンに対して、好ましくは０．００１〜１％、より好ましくは０．０１〜１％である。０．００１％未満では残存ビニルピロリドンの重合が起こりにくく、１％をこえると、重合後、添加した重合開始剤が不純物となり、品質上好ましくない。
【００２０】
ビニルピロリドンの重合開始温度、すなわち、重合前のビニルピロリドン水溶液の温度は、好ましくは５０〜１００℃、より好ましくは６０〜９０℃に調節しておく。５０℃未満では反応が遅く、反応時間が長くなる傾向があり、１００℃をこえると着色、架橋などの副反応がおこる傾向がある。また、圧力容器などの設備が必要となり、イニシャルコストが高くなる。
【００２１】
ビニルピロリドン水溶液に重合開始剤を添加し、重合を開始したのちの重合温度は、最高温度が好ましくは５０〜１００℃、より好ましくは６０〜９０℃となるように調節する。５０℃未満では反応速度が遅くなり、反応時間が長くなる傾向があり、１００℃をこえると着色、架橋反応などの副反応がおこりやすい傾向がある。また、圧力容器などの設備が必要となり、イニシャルコストが高くなる。
【００２２】
重合中の反応液のｐＨは、５以上とすることが好ましく、６以上とすることがより好ましい。ｐＨが５未満ではビニルピロリドンが加水分解する傾向がある。ｐＨの調整には、アンモニア、トリエタノールアミン、水酸化ナトリウムなどが使用される。
【００２３】
重合率が９９％以上のビニルピロリドン重合体の水溶液を使用することが好ましい。重合率は、次の式から算出される。
【００２４】
重合率（％）＝（［仕込みビニルピロリドン濃度］−［残存ビニルピロリドン濃度］）／［仕込みビニルピロリドン濃度］×１００
【００２５】
なお、残存ビニルピロリドン濃度は、ＨＰＬＣにより分離し、ＵＶ検出器を使用して、２３５ｎｍにおける吸収強度を測定することにより、求められる。重合率が９９％をこえるのは、通常、重合開始から１〜２０時間後である。
【００２６】
過酸化水素を添加するときのビニルピロリドン重合体の水溶液のｐＨは、７〜１２、好ましくは７．１〜１２．０である。ｐＨが７未満では脱臭効果がなく、得られるビニルピロリドン重合体に残存する過酸化水素の量が多くなる。ｐＨが８〜１２のとき、目的とする脱臭効果が得られやすいが、ｐＨが高すぎる場合には、ｐＨ調整剤の使用量が多くなり、好ましくない。また、ｐＨが７〜１１のとき、消臭処理によるビニルピロリドン重合体のＫ値の増大を抑制しやすい。したがって、過酸化水素を添加するときのビニルピロリドン重合体の水溶液のｐＨは、８〜１１であることが好ましい。ｐＨの調整には、アンモニア、トリエタノールアミン、水酸化ナトリウム、水酸化カリウムなどが使用される。
【００２７】
過酸化水素の添加量は、ビニルピロリドン重合体の水溶液中のビニルピロリドン重合体および残存ビニルピロリドンの合計量に対して、重量基準で１０〜１００００ｐｐｍ、好ましくは１００〜２０００ｐｐｍである。１０ｐｐｍ未満では消臭効果が少なく、１００００ｐｐｍをこえるとビニルピロリドン重合体に残存する過酸化水素量が多くなったり、あるいはビニルピロリドン重合体が増粘する場合がある。
【００２８】
過酸化水素を添加するときのビニルピロリドン重合体の水溶液の温度は、好ましくは１０〜１００℃、より好ましくは４０〜９０℃である。１０℃未満ではビニルピロリドン重合体の乾燥効率がわるくなる傾向があり、１００℃をこえると、圧力釜などの設備が必要となり、イニシャルコストが高くなる。
【００２９】
過酸化水素を添加したのち、ビニルピロリドン重合体の水溶液を乾燥させるまでの期間は、３０分〜１週間、好ましくは３０分〜３日とすることができる。３０分間未満では過酸化水素を均一に混合することが困難であり、１週間をこえるとビニルピロリドン重合体の水溶液が腐敗する傾向にあり、抗菌剤などの添加が必要となる。
【００３０】
ビニルピロリドン重合体の水溶液の乾燥には、スプレードライヤー、ドラムドライヤーなどの乾燥装置を使用することができる。乾燥後、ビニルピロリドン重合体を粉末化するために、必要に応じて、ハンマーミルやピンミルのような衝撃式の粉砕機などで処理することができる。
【００３１】
本発明で得られるビニルピロリドン重合体は、不快な刺激臭がなく、かつ、消臭剤である過酸化水素をほとんど含まないため、化粧品の原料として好ましく使用される。また、消臭処理後のＫ値の変動が少ないため、本発明で得られるビニルピロリドン重合体を原料として使用した製品は、安定な品質を示す。
【００３２】
【実施例】
実施例１
ビニルピロリドン４００ｋｇ、水１６００ｋｇからなる水溶液を、窒素パージしながら７０℃に加熱し、２，２’−アゾビス（２−メチルブチロニトリル）４００ｇを添加して重合を開始した。反応液の温度を９０℃にし、２時間後、さらに２，２’−アゾビス（２−メチルブチロニトリル）を４００ｇ添加した。重合開始３時間後、重合率が９９％以上であることをＨＰＬＣおよびＵＶ検出器を使用して確認したのち、ギ酸を２８０ｇ添加して反応液のｐＨを４以下にした。ギ酸を添加してから１時間加水分解反応させたのち、残存ビニルピロリドンを９００重量ｐｐｍ含有し、Ｋ値が９３であるビニルピロリドン重合体が得られた。得られたビニルピロリドン重合体の水溶液にアンモニア（２８％水溶液）を加えてｐＨを８に調整したのち、過酸化水素を２０ｇ（ビニルピロリドン重合体および残存ビニルピロリドンの合計量に対して５０重量ｐｐｍ）加え、ドラムドライヤー（カツラギ工業（株）製）にて乾燥し、粉砕機（パルペライザー（ホソカワミクロン（株）製））で処理することにより、粉末状ビニルピロリドン重合体を得た。得られた粉末状ビニルピロリドン重合体の臭気およびＫ値の増大を、以下の評価方法および評価基準によって評価した。
【００３３】
＜臭気評価方法＞
５０ｍＬのガラス瓶に５ｇの粉末状ビニルピロリドン重合体を量りとり、蓋を閉め、２５℃で２４時間放置したのち、臭いを嗅いだ。
【００３４】
＜臭気評価基準＞
〇：刺激臭なし
△：刺激臭少しあり
×：刺激臭あり
【００３５】
＜Ｋ値増大評価方法＞
過酸化水素添加直前のビニルピロリドン重合体のＫ値および乾燥後のビニルピロリドン重合体のＫ値を測定し、（乾燥後のビニルピロリドン重合体のＫ値）−（過酸化水素添加直前のビニルピロリドン重合体のＫ値）を算出して、Ｋ値の増大を評価した。
【００３６】
＜Ｋ値増大評価基準＞
◎：Ｋ値の増大が２以下
○：Ｋ値の増大が４以下
△：Ｋ値の増大が１０以下
×：ゲル化
【００３７】
実施例２
ギ酸を添加してからの加水分解反応時間を１．５時間とした以外は、実施例１と同様にして、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを９に調整したのち、過酸化水素を４００ｇ（ビニルピロリドン重合体および残存ビニルピロリドンの合計量に対して１０００重量ｐｐｍ）加え、ドラムドライヤーにて乾燥し、粉砕機で処理することにより、粉末状ビニルピロリドン重合体を得た。
【００３８】
実施例３
ギ酸を添加してからの加水分解反応時間を１．５時間とした以外は、実施例１と同様にして、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを１０に調整したのち、過酸化水素を３６００ｇ（ビニルピロリドン重合体および残存ビニルピロリドンの合計量に対して９０００重量ｐｐｍ）加え、ドラムドライヤーにて乾燥し、粉砕機で処理することにより、粉末状ビニルピロリドン重合体を得た。
【００３９】
実施例４
ギ酸を添加してからの加水分解反応時間を１．５時間とした以外は、実施例１と同様にして、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを９に調整したのち、過酸化水素を２ｇ（ビニルピロリドン重合体および残存ビニルピロリドンの合計量に対して５重量ｐｐｍ）加え、ドラムドライヤーにて乾燥し、粉砕機で処理することにより、粉末状ビニルピロリドン重合体を得た。
【００４０】
実施例５
ギ酸を添加してからの加水分解反応時間を１．５時間とした以外は、実施例１と同様にして、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを７に調整したのち、過酸化水素を２００ｇ（ビニルピロリドン重合体および残存ビニルピロリドンの合計量に対して５００重量ｐｐｍ）加え、ドラムドライヤーにて乾燥し、粉砕機で処理することにより、粉末状ビニルピロリドン重合体を得た。
【００４１】
実施例６
ギ酸を添加してからの加水分解反応時間を１．５時間とした以外は、実施例１と同様にして、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを１２に調整したのち、過酸化水素を２００ｇ（ビニルピロリドン重合体および残存ビニルピロリドンの合計量に対して５００重量ｐｐｍ）加え、ドラムドライヤーにて乾燥し、粉砕機で処理することにより、粉末状ビニルピロリドン重合体を得た。
【００４２】
比較例１
ギ酸を添加してからの加水分解反応時間を１．５時間とした以外は、実施例１と同様に実験して、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを５に調整したのち、過酸化水素を４００ｇ（ビニルピロリドン重合体および残存ビニルピロリドンの合計量に対して１０００重量ｐｐｍ）加え、ドラムドライヤーにて乾燥し、粉砕機で処理することにより、粉末状ビニルピロリドン重合体を得た。
【００４３】
比較例２
ギ酸を添加してからの加水分解反応時間を１．５時間とした以外は、実施例１と同様に実験して、残存ビニルピロリドンを１０重量ｐｐｍ含有し、Ｋ値が９３であるビニルピロリドン重合体を得た。得られた反応液（ビニルピロリドン重合体の水溶液）にアンモニアを加えてｐＨを６に調整したのち、過酸化水素を２００ｇ（ビニルピロリドン重合体および残存ビニルピロリドンの合計量に対して５００重量ｐｐｍ）加え、ドラムドライヤーにて乾燥し、粉砕機で処理することにより、粉末状ビニルピロリドン重合体を得た。
【００４４】
比較例３
ギ酸を添加してからの加水分解反応時間を４．０時間とした以外は、実施例１と同様に実験して、残存ビニルピロリドンを２重量ｐｐｍ含有し、Ｋ値が９３であるビニルピロリドン重合体を得た。得られた反応液（ビニルピロリドン重合体の水溶液）をドラムドライヤーにて乾燥し、粉砕機で処理することにより、粉末状ビニルピロリドン重合体を得た。
【００４５】
【表１】
2004292500.tif 000003
【００４６】
【発明の効果】
本発明の消臭方法によれば、不快な刺激臭を有しないビニルピロリドン重合体を、消臭処理によるビニルピロリドン重合体の増粘あるいは溶媒への不溶化を生じさせることなく、得ることができる。また、本発明で消臭剤として使用される過酸化水素は、得られるビニルピロリドン重合体に、ほとんど残存することがない。